РЕЖУЩИЙ ИНСТРУМЕНТ С CVD-ПОКРЫТИЕМ

2
3
2
3
1. Покрытый режущий инструмент, включающий подложку и покрытие, причем покрытие содержит по меньшей мере один слой α-AlO с толщиной 1-20 мкм, осажденный методом химического осаждения из паровой фазы (CVD), причем указанный слой α-AlO проявляет картину рентгеновской дифракции, в которой коэффициент текстуры TC(hkl) определяется согласно формуле Харриса
в которой используемые (hkl)-отражения представляют собой (104), (110), (113), (024), (116), (214), (300) и (0012),
I(hkl)=измеренная интенсивность (hkl)-отражения,
0
I(hkl)=стандартная интенсивность согласно PDF-карточке № 00-10-0173 из базы данных ICDD,
n=8,
отличающийся тем, что 1<TC(024)<4 и 3<TC(0012)<6.
2
3
2. Покрытый режущий инструмент по п.1, в котором указанный α-AlO-слой проявляет 1<TC(024)<3 и 3,5<TC(0012)<5,5.
2
3
3. Покрытый режущий инструмент по п.1, в котором указанный α-AlO-слой проявляет 1,5<TC(024)<2,5 и 4<TC(0012)<5.
2
3
4. Покрытый режущий инструмент по любому из предшествующих пунктов, в котором третий сильнейший TC(hkl) указанного α-AlO-слоя представляет TC(110).
2
3
2
3
2
3
2
3
5. Покрытый режущий инструмент по любому из предшествующих пунктов, в котором указанный α-AlO-слой проявляет {001}-полюсную фигуру по измерению методом EBSD в части α-AlO-слоя параллельно наружной поверхности покрытия, причем полярная диаграмма на основе данных полюсной фигуры с размером элемента выборки 0,25° по диапазону угла наклона 0°≤β≤90° от нормали к наружной поверхности покрытия показывает отношение интенсивности в пределах угла наклона β≤15° к интенсивности в пределах 0°≤β≤90° ≥40%, и причем указанный α-AlO-слой проявляет {012}-полюсную фигуру по измерению с помощью EBSD в части α-AlO-слоя параллельно наружной поверхности покрытия, причем полярная диаграмма на основе данных полюсной фигуры с размером элемента выборки 0,25° по диапазону угла наклона 0°≤β≤90° от нормали к наружной поверхности покрытия показывает отношение интенсивности в пределах угла наклона β≤15О к интенсивности в пределах 0°≤β≤90° ≥40%.
2
3
6. Покрытый режущий инструмент по п.5, в котором {001}-полюсная фигура и {012}-полюсная фигура получены из одной и той же части α-AlO-слоя.
2
3
7. Покрытый режущий инструмент по любому из предшествующих пунктов, в котором указанный α-AlO-слой включает столбчатые зерна.
2
3
2
3
2
3
8. Покрытый режущий инструмент по любому из предшествующих пунктов, в котором α-AlO-слой включает столбчатые зерна α-AlO-слоя, и в котором средняя ширина указанных столбчатых зерен составляет 0,5-2 мкм, по измерению вдоль линии параллельно поверхности подложки в середине указанного α-AlO-слоя.
2
3
9. Покрытый режущий инструмент по любому из предшествующих пунктов, в котором средняя толщина α-AlO-слоя составляет 2-10 мкм.
10. Покрытый режущий инструмент по любому из предшествующих пунктов, в котором покрытие дополнительно содержит слой одного или многих из TiN, TiCN, TiC, TiCO, TiCNO.
2
3
11. Покрытый режущий инструмент по любому из предшествующих пунктов, в котором покрытие содержит слои в следующем порядке от поверхности подложки TiN, TiCN, TiCNO и α-AlO.
12. Покрытый режущий инструмент по любому из предшествующих пунктов, в котором покрытие дополнительно содержит самый наружный окрашенный слой как индикатор износа.
13. Покрытый режущий инструмент по любому из предшествующих пунктов, в котором подложка состоит из цементированного карбида с поверхностной зоной от поверхности подложки и до глубины около 15-35 мкм в корпус, причем указанная поверхностная зона представляет собой связующую фазу, обогащенную и по существу не содержащую кубические карбиды.
14. Покрытый режущий инструмент по любому из предшествующих пунктов, в котором подложка состоит из цементированного карбида с содержанием Со 6-12 вес.%, предпочтительно 8-11 вес.%.
15. Покрытый режущий инструмент по любому из предшествующих пунктов, причем режущий инструмент представляет собой режущую пластину, и где вписанная окружность указанной режущей пластины имеет диаметр ≥15 мм.